(57)【要約】【課題】洗浄により中空糸膜束の浄化性能を効率的に回復させることができる浄水カートリッジ、および複数の浄化手段を備え、前記浄水カートリッジを一次浄化手段とした浄水器の提供を目的とする。【解決手段】原水を内部に透過させて浄化する中空糸膜束１０と、中空糸膜束１０の片端が開口した状態で接着固定されるケース２０とを備え、中空糸膜束１０の自由端１０ａ側がケース２０外に露出しており、中空糸膜束１０の有効膜長に対するケース２０から露出した露出長の割合が３０％以上である浄水カートリッジ１。また、浄化手段を複数備え、その一次浄化手段が浄水カートリッジ１である浄水器。【選択図】図１
0003192462.tif 000002
【実用新案登録請求の範囲】
【請求項１】
原水を内部に透過させて浄化する複数の中空糸膜を束ねた中空糸膜束と、前記中空糸膜束の片端が開口した状態でポッティング部にて接着固定されるケースとを備え、
前記中空糸膜束の自由端側が前記ケース外に露出しており、前記中空糸膜束の有効膜長に対する、前記ケースから露出した露出長の割合が３０％以上であることを特徴とする浄水カートリッジ。
【請求項２】
前記中空糸膜束における、前記ポッティング部の前記自由端側の端面から少なくとも１０ｍｍまでの領域が、前記ケースに覆われている、請求項１に記載の浄水カートリッジ。
【請求項３】
前記ポッティング部における前記中空糸膜の充填率が２０〜６０％である、請求項１または２に記載の浄水カートリッジ。
【請求項４】
前記ケースの内径が２０〜６０ｍｍである、請求項１〜３のいずれか一項に記載の浄水カートリッジ。
【請求項５】
複数の浄化手段により原水を段階的に浄化する浄水器であって、一次浄化手段として請求項１〜４のいずれか一項に記載の浄水カートリッジを備えた浄水器。
【考案の詳細な説明】
【技術分野】
【０００１】
本考案は、浄水カートリッジおよび浄水器に関する。
【背景技術】
【０００２】
原水を浄化する浄水器としては、例えば、中空糸膜などの濾材を有する浄化手段を複数備え、原水を段階的に高度に浄化できる浄水器が知られている。例えば、複数の中空糸膜が束ねられた中空糸膜束の両端または片端が、ポッティング材によってケースに接着固定されて収納されている浄水カートリッジを、一次浄水手段および二次浄水手段の少なくとも一方に備えた浄水器が挙げられる（例えば、特許文献１）。
【０００３】
このように複数の浄化手段を備えた浄水器においては、一次浄水手段として用いる浄水カートリッジの目詰まりが一番早い。特に、原水の水質が著しく低い場合には、目詰まりが非常に早くなるのに加えて、目詰まりの度合いも高くなるため、逆洗処理などで中空糸膜束を洗浄して浄化性能を効率的に回復させることが困難になる。そのため、この場合には、一次浄化手段として用いる浄水カートリッジを頻繁に交換する必要がある。
【先行技術文献】
【特許文献】
【０００４】
【特許文献１】特開平６−１５４７３４号公報
【考案の概要】
【考案が解決しようとする課題】
【０００５】
本考案は、洗浄により中空糸膜束の浄化性能を効率的に回復させることができる浄水カートリッジ、および複数の浄化手段を備え、前記浄水カートリッジを一次浄化手段とした浄水器の提供を目的とする。
【課題を解決するための手段】
【０００６】
本考案は、前記課題を解決するために以下の構成を採用した。
［１］原水を内部に透過させて浄化する複数の中空糸膜を束ねた中空糸膜束と、前記中空糸膜束の片端が開口した状態でポッティング部にて接着固定されるケースとを備え、
前記中空糸膜束の自由端側が前記ケース外に露出しており、前記中空糸膜束の有効膜長に対する、前記ケースから露出した露出長の割合が３０％以上であることを特徴とする浄水カートリッジ。
［２］前記中空糸膜束における、前記ポッティング部の前記自由端側の端面から少なくとも１０ｍｍまでの領域が、前記ケースに覆われている、前記［１］に記載の浄水カートリッジ。
［３］前記ポッティング部における前記中空糸膜の充填率が２０〜６０％である、前記［１］または［２］に記載の浄水カートリッジ。
［４］前記ケースの内径が２０〜６０ｍｍである、前記［１］〜［３］のいずれかに記載の浄水カートリッジ。
［５］複数の浄化手段により原水を段階的に浄化する浄水器であって、一次浄化手段として前記［１］〜［４］のいずれかに記載の浄水カートリッジを備えた浄水器。
【考案の効果】
【０００７】
本考案の浄水カートリッジは、洗浄により中空糸膜束の浄化性能を効率的に回復させることができる。
また、本考案の浄水器は、複数の浄化手段のうち、一次浄化手段として本考案の浄水カートリッジを用いていることで、洗浄により中空糸膜束の浄化性能を効率的に回復させることができるため、浄水カートリッジの交換頻度を少なくできる。
【図面の簡単な説明】
【０００８】
【図１】本考案の浄水カートリッジの実施形態の一例を示した斜視図である。
【図２】本考案の浄水カートリッジの実施形態の一例を示した概略断面図である。
【図３】本考案の浄水カートリッジの製造方法の一工程を示した平面図である。
【図４】本考案の浄水カートリッジの製造方法の一工程を示した断面図である。
【考案を実施するための形態】
【０００９】
［浄水カートリッジ］
以下、本考案の浄水カートリッジの実施形態の一例を示して詳細に説明する。
本実施形態の浄水カートリッジ１は、図１および図２に示すように、中空糸膜束１０（以下、「濾材１０」という。）と、濾材１０の固定端１０ｂ（片端）が接着固定されるケース２０とを備えている。
濾材１０は、複数の中空糸膜１１を二つ折りにして束ねた中空糸膜束である。ケース２０は、濾材１０の中空糸膜束の固定端１０ｂ側の一部を覆う筒状の保護部２１と、濾材１０の内部に透過した透過水を集水する集水部２２とからなる。
浄水カートリッジ１の濾材１０の中空糸膜束は、二つ折りにした折り返し側を自由端１０ａとし、その両末端を固定端１０ｂとして、固定端１０ｂである両末端が開口した状態でポッティング部３２にてケース２０に接着固定されている。濾材１０内に透過した透過水は、濾材１０の固定端１０ｂ側でその内部と連通する集水部２２に集水されるようになっている。本考案における自由端とは、中空糸膜束におけるケースに接着固定されていない側の先端をいう。
【００１０】
本実施形態例における濾材１０の中空糸膜束は、複数の中空糸膜１１がセンターチューブ３１を中心にして円柱状に束ねられることで形成されている。
中空糸膜束においてケース２０から露出している部分は、流水を当てて中空糸膜表面の目詰まり物質を洗い流す流水洗いや、中空糸膜表面をこすりながら洗うこすり洗いなどで、目詰まりを解消して浄化性能を効率的に回復させることができる。
【００１１】
中空糸膜１１としては、特に限定されず、例えば、セルロース系、ポリオレフィン系、ポリビニルアルコール系、ポリメタクリル酸メチル（ＰＭＭＡ）系、ポリスルホン系など、各種材科からなる中空糸膜が使用できる。なかでも、ポリエチレン、ポリプロピレンなどのポリオレフィン系の中空糸膜が好ましい。
また、中空糸膜１１は、精密濾過膜（ＭＦ膜）であることが好ましい。中空糸膜１１がＭＦ膜であれば、有機物や雑菌を除去できる。
【００１２】
また、中空糸膜１１は、その表面が親水性の中空糸膜であってもよく、疎水性の中空糸膜であってもよく、それらが併用されてもよい。表面が親水性の中空糸膜は原水の透過効率が高い。表面が疎水性の中空糸膜は、洗浄などのために一旦中空糸膜束を水から引き上げた後に再度水中に浸漬する際、中空糸膜中に空気が混入してもその空気が膜外に抜け易い。そのため、中空糸膜が空気で閉塞して透過水を集水するのに過剰な力が必要になることを抑制しやすい。
このような効果を求める場合には、中空糸膜１１の折り返し側の部分の表面だけを疎水性にしてもよい。中空糸膜１１の表面を部分的に疎水性にする方法は、特に限定されず、例えば、中空糸膜表面に疎水性樹脂を塗布する方法が簡便である。前記疎水性樹脂としては、公知のウレタン樹脂やシリコン樹脂、エポキシ樹脂などが挙げられる。
【００１３】
中空糸膜１１の孔径、空孔率、膜厚、外径などは、特に限定されない。中空糸膜１１の外径は２０〜２０００μｍが好ましく、孔径は０．０１〜１μｍが好ましく、空径率は２０〜９０％が好ましく、膜厚は５〜３００μｍが好ましい。
【００１４】
また、中空糸膜１１の破断強度は、１Ｎ／ｆｉｌ以上が好ましい。破断強度が１Ｎ／ｆｉｌ以上であれば、流水洗い、こすり洗いなどの洗浄中に中空糸膜１１が破損することを抑制しやすい。
中空糸膜の破断強度は、例えば、以下の方法で測定される。中空糸膜１本を１５ｃｍ程度に切り取ってサンプルとし、引張試験機（テンシロン引張試験機  オリエンテック  ＲＴＭ−１００等）の１０ｃｍ間隔のチャックに前記サンプルを取り付け、引張速度５ｃｍ／分の条件で破断時の応力（単位：Ｎ）を測定し、一本あたりの破断強度（単位：Ｎ／ｆｉｌ）とする。
【００１５】
ケース２０の材質としては、機械的強度および耐久性を有するものであればよく、例えば、ポリカーボネート、ポリスルホン、ポリオレフィン、ポリ塩化ビニル（ＰＶＣ）、アクリル樹脂、ＡＢＳ樹脂、変性ポリフェニレンエーテル（ＰＰＥ）などが挙げられる。
【００１６】
中空糸膜束をケース２０に接着固定するポッティング部３２を形成するポッティング材としては、特に限定されず、耐溶剤性や耐水性（膨潤の低減）などの点から、ウレタン樹脂が好ましい。
【００１７】
浄水カートリッジ１における濾材１０の自由端１０ａ側は、ケース２０の保護部２１の外側に露出している。
濾材１０の有効膜長に対する、ケース２０から露出した露出長の割合は、３０％以上であり、５０％以上が好ましく、６０％以上がより好ましい。前記露出長の割合が３０％以上であれば、目詰まり物質を洗浄除去することで目詰まりを解消し、中空糸膜束の浄化性能を効率的に回復させることができる。
なお、濾材１０の有効膜長とは、濾材１０におけるポッティング部３２から露出した部分の長さを意味する。つまり、前記ケースから露出した露出長の割合は、下式（１）で表される。
Ｘ＝［（Ｌ１−Ｌ２）／（Ｌ１−Ｌ４）］×１００  ・・・（１）
ただし、前記式（１）中、Ｘは濾材１０の有効膜長に対する、ケース２０から露出した露出長の割合、Ｌ１は濾材１０の全長、Ｌ２は保護部２１の長さ（濾材１０における保護部２１で覆われた部分の長さ）、Ｌ４はポッティング部３２の厚みである。
【００１８】
また、濾材１０の固定端１０ｂ側は、ポッティング部３２の自由端１０ａ側の端面３２ａ（以下、「ポッティング端面３２ａ」という。）から少なくとも１０ｍｍまでの領域がケース２０の保護部２１に覆われていることが好ましい。つまり、濾材１０における、ポッティング端面３２ａからケース２０の開口端までの距離Ｌ３が、１０ｍｍ以上であることが好ましい。これにより、以下に示す効果が得られる。
ポッティング部３２の剛性は、通常、中空糸膜１１の剛性よりも大きく、中空糸膜束におけるポッティング部３２に埋め込まれている部分は強固に固定されており自由度がほとんどない。そのため、洗浄時などに中空糸膜束が動かされると、該中空糸膜束のポッティング端面３２ａ近傍に大きな力が加わり、その部分で中空糸膜が破損するおそれがある。しかし、濾材１０におけるポッティング端面３２ａから少なくとも１０ｍｍまでの領域をケース２０の保護部２１で覆うことで、中空糸膜束の保護部２１で覆われた部分の動きが保護部２１内に制限される。これにより、洗浄時などにおいて、中空糸膜束のポッティング部３２近傍が過剰に揺動することを抑制でき、中空糸膜束のポッティング端面３２ａ近傍が破損するのを防止することが容易になる。
【００１９】
ケース２０内における中空糸膜１１の充填率は、２０〜６０％が好ましく、２５〜５０％がさらに好ましい。
中空糸膜１１の充填率が２０％以上であれば、充分な浄化性能が得られやすい。中空糸膜１１の充填率が６０％以下であれば、流水洗いやこすり洗いで、中空糸膜束の内部に位置する中空糸膜１１まで充分に洗浄することが容易になるため、より効率的に浄化性能を回復させることができる。中空糸膜１１の充填率は、前記範囲内において小さいほど、洗浄による洗浄効果の回復が効率的に行える。そのため、原水に目詰まり物質が多く水質が低いほど、中空糸膜１１の充填率を低く設定することが好ましい。
【００２０】
ただし、前記中空糸膜１１の充填率とは、ポッティング部３２における濾材１０の固定端１０ｂ側の端面３２ｂにおける、ケース２０内の中空糸膜収容部の断面積（本実施形態では保護部２１の内壁面内の断面積）に対する中空糸膜１１の断面積の合計の割合である。センターチューブ３１を有する場合、該センターチューブ３１の断面積は、ケース２０内の中空糸膜収容部の断面積からは除外する。
例えば、この例では、中空糸膜１１の充填率（単位：％）は下式（２）で表される。
Ｙ＝（Ａ×Ｂ）／（Ｃ−Ｄ）×１００  ・・・（２）
ただし、式（２）中、Ｙは中空糸膜の充填率、Ａは中空糸膜の断面積、Ｂは中空糸膜の本数、Ｃは保護部２１における内壁面内の断面積、Ｄはセンターチューブの断面積である。
【００２１】
ケース２０の保護部２１の内壁面と、中空糸膜束との間には隙間が設けられていることが好ましい。
ケース２０の保護部２１の内壁面と中空糸膜束の外側面との距離ｄ１は、１ｍｍ以上であることが好ましい。前記距離ｄ１が１ｍｍ以上であれば、流水洗いやこすり洗いによって、中空糸膜束の保護部２１内に位置する部分の洗浄が容易になるため、浄化効果をより効率的に回復させることができる。また、前記距離ｄ１は３ｍｍ以下が好ましい。これにより、ケース２０のスペースを有効に使用することができる。
また、ケース２０の内径ｄは、２０〜６０ｍｍが好ましい。内径ｄが２０ｍｍ以上であれば、充分な量の中空糸膜を充填することが容易になる。内径ｄが７０ｍｍ以下であれば、濾材１０の中心部を充分に洗うことが容易になる。
【００２２】
次に、浄水カートリッジ１の製造方法について説明する。ただし、浄水カートリッジ１の製造方法は、以下の方法には限定されない。
まず、図３に示すように、複数の長尺の中空糸膜１１Ａをラッセル編みし、帯状の中空糸膜束１０Ａ（編織物）を作製する。すなわち、複数の中空糸膜１１Ａを、帯状の中空糸膜束１０Ａの幅の長さ（濾材１０の長さ）毎に複数回折り返し、この折り返し部分を、中空糸膜束１０Ａの長手方向に延びるチェーンステッチのかがり糸１２で結束して中空糸膜束１０Ａを作製する。
【００２３】
次いで、円柱状にした中空糸膜束１０Ａを、図４（Ａ）に示すように、底部に放射状に延びる複数の溝が形成された有底筒状のケース２１Ａに収納する。その後、遠心機を用い、遠心力によってセンターチューブ３１の流通部３１ａを通してポッティング材をケース２１Ａの底部に注入し、ケース２１Ａと中空糸膜束１０Ａとの間、および各中空糸膜１１Ａ間に流し込んで行き渡らせる。その後、ポッティング材を固化させ、中空糸膜束１０Ａの底部側を、ケース２１Ａおよびポッティング材と共に切断し、中空糸膜１１Ａの固定端側の端部を開口させる。これにより、図４（Ｂ）に示すように、濾材１０である中空糸膜束が、ポッティング部３２にて保護部２１に接着固定される。
次いで、保護部２１に集水部２２を連結し、ケース２０を形成することで、浄水カートリッジ１が得られる。
【００２４】
濾材１０の自由端１０ａ側のかがり糸１２は、濾材１０の中空糸膜束にそのまま取り付けていてもよく、取り外してもよい。自由端１０ａ側のかがり糸１２を取り外せば、各中空糸膜１１の自由度が増すので、洗浄による浄化性能の回復がより効率的に行える。
【００２５】
浄水カートリッジ１により原水を浄化する場合は、濾材１０の外部に原水が供給されるようにする。濾材１０の外部に供給された原水は、各中空糸膜１１の膜面から該中空糸膜１１内に透過し、有機物や雑菌などが濾過されることで取り除かれて浄化される。中空糸膜１１内に透過した透過水は、固定端１０ａ側の開口から集水部２２の内部２２ａに集められ、次工程に送られる。
【００２６】
浄水カートリッジ１の用途としては、特に、水質の低い原水の浄化を目的とした、複数の浄化手段を備えた浄水器における一次浄化手段として用いることが好ましい。ただし、浄水カートリッジ１の用途は前記用途には限定されない。例えば、浄化手段として浄水カートリッジ１のみを備えた浄水器、二次浄化手段以降の浄化手段として浄水カートリッジ１を用いた浄水器、２つ以上の浄水カートリッジ１を備えた浄水器などの用途であってもよい。
【００２７】
浄水カートリッジ１による原水の浄化を行うにしたがって、各中空糸膜１１の膜面に目詰まり物質が堆積して濾材１０が目詰まりし、浄化性能が低下する。この場合、本実施形態の浄水カートリッジ１は、浄水器から取り外して洗浄することで、目詰まり物質を除去して浄化性能を効率的に回復させることができる。
浄水カートリッジ１を洗浄する方法としては、中空糸膜束の素材に適した方法であればよく、この例の濾材１０である中空糸膜束の場合には、流水洗いやこすり洗いなどの洗浄方法が挙げられる。また、表面研磨や、クエン酸、次亜塩素酸などの弱酸性または弱アルカリ性の薬品により洗浄する方法を用いてもよい。
【００２８】
従来の浄水カートリッジは、中空糸膜束が全てケース内に収納されていたため、そのままでは中空糸膜に直接流水を当てたり、各中空糸膜を適度に揺動させることができなかった。そのため、流水洗浄やこすり洗いを行うことができず、目詰まり物質を除去して浄化性能を効率的に回復させることが困難であった。
これに対し浄水カートリッジ１は、濾材１０の自由端１０ａ側がケース２０から露出しており、その露出長の有効膜長に対する割合が３０％以上であることで、流水洗いやこすり洗いなどで濾材１０の洗浄を簡便かつ効率的に行うことができる。そのため、濾材１０表面に堆積した目詰まり物質を除去して浄化性能を効率的に回復させることができる。加えて、中空糸膜１１の充填率を２０〜６０％とすることで、中空糸膜束の内部の中空糸膜１１まで容易に洗浄して浄化性能を回復させる効率がさらに向上する。また、濾材１０の中空糸膜束におけるポッティング端面３０ａから少なくとも１０ｍｍまでをケース２０の保護部２１で覆うことで、洗浄時に中空糸膜１１が破損することを抑制する効果が向上する。
【００２９】
なお、本考案の浄水カートリッジは、前述した浄水カートリッジ１には限定されない。例えば、濾材１０の中空糸膜束は、複数の中空糸膜を束ねて二つ折りにし、その折り返し側を自由端、両末端を固定端とした形態には限定されず、一端（先端）を封止した複数の中空糸膜を折り返さずにそのまま束ねて中空糸膜束とし、その先端を自由端として、他端を開口した状態でポッティング部にてケースに接着固定するものであってもよい。
【００３０】
中空糸膜の一端（先端）を封止する方法としては、中空糸膜の先端を膜自身の熱融着により封止する方法、中空糸膜の先端に熱可塑性樹脂からなるホットメルト樹脂を塗布して封止する方法、中空糸膜の先端に熱硬化性樹脂を塗布して封止する方法などが挙げられる。
【００３１】
［浄水器］
本考案の浄水器は、原水を浄化する浄化手段を複数備えた浄水器であって、一次浄化手段として前述した本考案の浄水カートリッジを有するものである。本考案の浄水器は、一次浄化手段として本考案の浄水カートリッジを備える以外は、公知の形態のものが使用できる。例えば、２つの浄化手段を有する浄水器であって、一次浄化手段として本考案の浄水カートリッジを備え、二次手段として公知の浄水カートリッジを備えた浄水器などが挙げられる。
【００３２】
本考案の浄水器における浄化手段の数は、３つ以上であってもよい。また、本考案の浄水器における二次浄化手段以降の浄化手段は、特に限定されず、本考案の浄水カートリッジを用いてもよく、二次浄化手段以降の浄化手段として公知の浄水カートリッジと本考案の浄水カートリッジを併用してもよい。
【００３３】
本考案の浄水器は、一次浄化手段として用いる本考案の浄水カートリッジが目詰まりしても、洗浄により目詰まりを解消して浄化性能を効率的に回復させることができる。そのため、特に目詰まり物質の多い水質の低い原水の浄化に適している。
【実施例】
【００３４】
以下、実施例および比較例を示して本考案を詳細に説明する。ただし、本考案は以下の記載によっては限定されない。
本実施例においては、図１および図２に例示した浄水カートリッジ１を用いて原水の浄化を行い、目詰まりにより浄化性能が低下したときに各種洗浄を行って洗浄効果の回復率を調べた。
【００３５】
［露出長の割合、充填率］
濾材１０の有効膜長に対する、ケース２０外の露出長の割合（単位：％）と充填率（単位：％）は、それぞれ下式（１）、（２）により算出した。
Ｘ＝［（Ｌ１−Ｌ２）／（Ｌ１−Ｌ４）］×１００  ・・・（１）
Ｙ＝（Ａ×Ｂ）／（Ｃ−Ｄ）×１００  ・・・（２）
ただし、式（１）中、Ｘは濾材１０の有効膜長に対する、ケース２０外の露出長の割合、Ｌ１は濾材１０の全長、Ｌ２は保護部２１の長さ（濾材１０における保護部２１で覆われた部分の長さ）、Ｌ４はポッティング部３２の厚みである。また、式（２）中、Ｙは中空糸膜の充填率、Ａは中空糸膜の断面積、Ｂは中空糸膜の本数、Ｃは保護部２１における内壁面内の断面積、Ｄはセンターチューブの断面積である。
【００３６】
［浄化性能の回復率］
洗浄効果は、下式（３）で定義される浄化性能の回復率で評価した。
Ｚ＝Ｅ／Ｆ  ・・・（３）
ただし、式（１）中、Ｚは浄化性能の回復率、Ｅは洗浄後の濾材１０の透過水の流量（Ｌ／分）、Ｆは目詰まりした状態の濾材１０の透過水の流量（１．０Ｌ／分）である。
【００３７】
［実施例１］
中空糸膜１１としては、ポリエチレン製の親水処理中空糸膜（外径０．３８ｍｍ、破断強度２．６Ｎ／ｆｉｌ）と、ポリエチレン製の疎水中空糸膜（外径０．３６５ｍｍ、破断強度０．１〜０．３Ｎ／ｆｉｌ）とを用いた。前記親水処理中空糸膜２４本と前記疎水中空糸膜１本とをかがり糸１２で束ねたものを１５４束作製し、これらを円筒状の保護部２１（内径４４ｍｍ）内でセンターチューブ３１（外径５ｍｍ）を中心として円柱状に束ねて中空糸膜束とし、ポッティング部３２（ポッティング材：ウレタン）にて、固定端１０ｂを開口させた状態で接着固定して濾材１０とした。中空糸膜１１の充填率は２９％であり、中空糸膜束の露出長は６０ｍｍ、有効膜面積は０．４ｍ２であった。中空糸膜束の自由端側は、かがり糸１２で結束されたままの状態とした。
中空糸膜束のポッティング端面３２ａから自由端１０ａ（折り返し側の先端）までの長さ（Ｌ１−Ｌ４）は８５ｍｍとし、保護部２１の軸方向の長さＬ２は２５ｍｍとした。つまり、濾材１０の有効膜長に対する、ケース２０外の露出長の割合を７１％とした。
【００３８】
原水としては、中国上海の一般水道水を用いた。
前記浄水カートリッジ１を用い、原水の流量を、中空糸膜を透過した透過水の流量が３．０Ｌ／分となるように調整し、その流量が目詰まりによって１．０Ｌ／分となったときに、浄水カートリッジ１をすすぎ洗いした。
すすぎ洗いは、ビーカーに水道水を５００〜１０００ＭＬ入れ、集水部２２を手で持って中空糸膜束の露出領域を水中に浸漬し、浄水カートリッジ１を手で揺らしながら１分間行った。
洗浄による浄化性能の回復率を表１に示す。
【００３９】
［実施例２］
すすぎ洗いした後に水を交換して、すすぎ洗いを５回繰り返した以外は、実施例１と同様にして浄化効果の回復率を求めた。洗浄による浄化性能の回復率を表１に示す。
【００４０】
［実施例３〜５］
すすぎ洗いをこすり洗いに変更し、またその洗浄回数を表１に示すとおりにした以外は、実施例１と同様にして浄化効果の回復率を求めた。複数回の洗浄においては、各々の洗浄は、随時水を交換して行った。
こすり洗いは、中空糸膜束を自由端１０ａ側から指で表面の汚れをおとすようにこすりながら、水道水を中空糸膜束の自由端１０ａ側からかけて１分間行った。
洗浄による浄化性能の回復率を表１に示す。
【００４１】
［実施例６〜１５］
ケース２０の保護部２１の長さＬ２および内径ｄ、濾材１０の露出長、およびその割合、ならびに中空糸膜１１の充填率を表１に示すとおりに変更した以外は、実施例１と同様にして浄化効果の回復率を求めた。洗浄による浄化性能の回復率を表１に示す。
【００４２】
［比較例１］
ケース２０の保護部２１の長さＬ２を変更し、濾材１０の露出長の割合を２４％に変更した以外は、実施例１と同様にして浄化効果の回復率を求めた。洗浄による浄化性能の回復率を表１に示す。
【００４３】
【表１】
0003192462.tif 000003
【００４４】
表１に示すように、中空糸膜束の自由端側をケース外に露出させ、その有効膜長に対するケース外の露出長の割合を３０％以上にした実施例１〜１５では、すすぎ洗いやこすり洗いによって浄化性能を効率的に回復させることができた。
また、中空糸膜束のポッティング端面３２ａから５ｍｍまでをケース２０で覆った実施例１２では、中空糸膜のポッティング端面３２ａ側にわずかに損傷が見られたが、ポッティング端面３２ａから少なくとも１０ｍｍまでをケース２０で覆った実施例１〜１１および１３〜１５では、中空糸膜に全く損傷が見られなかった。
また、中空糸膜１１の充填率が２０％未満の実施例１３では、中空糸膜束が倒れることがあったのに対し、充填率が２０％以上の実施例１〜１２、１４、１５では中空糸膜束が倒れることがなく、原水の浄化が滞りなくより効率的に行えた。
【００４５】
一方、中空糸膜束の有効膜長に対するケース外の露出長の割合が３０％未満である比較例１では、洗浄による浄化性能の回復率が１．２であり、すすぎ洗いを行っても浄化性能を効率的に回復させることができなかった。
【符号の説明】
【００４６】
１  浄水カートリッジ  １０  中空糸膜束  １０ａ  自由端  １１  中空糸膜  ２０  
ケース  ２１  保護部  ２２  集水部
【図１】
0003192462.tif 000004
【図２】
0003192462.tif 000005
【図３】
0003192462.tif 000006
【図４】
0003192462.tif 000007